(57)【特許請求の範囲】
【請求項１】
基材と、前記基材上に、多孔質層と、受容層とを有する熱転写受像シートであって、
前記多孔質層が、中空粒子を含み、
前記受容層が、アクリル系樹脂、親水性バインダー、およびワックス添加剤を含み、
前記アクリル系樹脂が、アルキルアクリレートまたはアルキルメタクリレートと、芳香族炭化水素、アリール基含有化合物、およびアミド基含有化合物からなる群から選択される少なくとも１種の他のモノマーとの共重合体もしくはその誘導体であり、
前記ワックス添加剤が、ノニオン性乳化剤により乳化されたパラフィンワックスを含む、熱転写受像シート。
【請求項２】
前記受容層中のパラフィンワックスの含有量が、アクリル系樹脂および親水性バインダーの総固形分質量に対して、５〜４５質量％である、請求項１に記載の熱転写受像シート。
【請求項３】
前記親水性バインダーが、ゼラチンである、請求項１または２に記載の熱転写受像シート。
【請求項４】
前記多孔質層から前記受容層間を構成する全ての層が、水系塗布かつ同時重層塗布方式によって形成される、請求項１〜３のいずれか一項に記載の熱転写受像シート。
【発明の詳細な説明】
【技術分野】
【０００１】
本発明は、基材と、前記基材上に、多孔質層と、受容層とを有する熱転写受像シートであって、前記受容層が、樹脂、ワックス添加剤、および親水性バインダーを含む、熱転写受像シートに関する。
【背景技術】
【０００２】
従来、種々の印字方法が知られているが、その中でも熱拡散型転写方式（昇華型熱転写方式）は、昇華性染料を色材としているため、濃度階調を自由に調節でき、中間色や階調の再現性にも優れ、銀塩写真に匹敵する高品質の画像を形成することができる。
【０００３】
この熱拡散型転写方式とは、色素（昇華性染料）を含有する熱転写インクシートと熱転写受像シートとを重ね合わせ、次いで、電気信号によって発熱が制御されるサーマルヘッドによってインクシートを加熱することでインクシート中の色素を受像シートに転写して画像情報の記録を行うものである。このような熱拡散型転写方式が普及するなかで、印画速度の高速化が進んでおり、従来の熱転写インクシートと熱転写受像シートを用いて従来の熱エネルギーを印画しても十分な発色濃度を得られない等の問題が生じている。
【０００４】
さらに、熱拡散型転写方式では、その他の種々の問題も存在している。例えば、受像シートの離型性不足に起因して、印画の際にインクシートが受像シートの受容層表面に貼り付き、印画後にインクシートを画像受容層から剥離する際に、剥離音の発生、走行不良、および画像上の剥離線の発生等の問題が生じている。
【０００５】
一般的に、離型性を向上させるためには、樹脂のガラス転移温度（Ｔｇ）を上げる等の方法が存在するが、併せて濃度および／または耐光性が低下するという問題が存在する。そこで、少なくとも一種のパラフィンワックス分散物および塩化ビニル系ラテックスを含有させた受容層を有する熱転写受像シートを用いることが提案されているが、印画物の画像濃度については評価が不十分であり、実用可能な画像濃度が得られているとは言い難い。また、画像の耐光性については何ら言及されておらず、耐光性を向上させる方法は何ら提案されていない。さらに、一定期間保存後の熱転写受像シートの離型性についても、何ら言及されておらず、離型性を維持する方法は何ら提案されていない。（例えば、特許文献１を参照）。
【０００６】
したがって、今尚、印画時の離型性を向上させながら、作製した印画物の濃度向上および／または耐光性向上を実現でき、さらに一定期間保存後であっても離型性を維持できる、熱転写受像シートの開発が切望されている。
【先行技術文献】
【特許文献】
【０００７】
【特許文献１】特開２００８−６７８９号公報
【発明の概要】
【発明が解決しようとする課題】
【０００８】
本発明は上記の背景技術に鑑みてなされたものであり、その目的は、印画時の離型性を向上させながら、作製した印画物の濃度向上および／または耐光性向上を実現でき、さらに一定期間保存後であっても離型性を維持できる、熱転写受像シートを提供することにある。
【課題を解決するための手段】
【０００９】
本発明者らは、上記課題を解決するため、鋭意検討した結果、熱転写受像シートの受容層において、樹脂、ワックス添加剤、および親水性バインダーの各成分を特定の種類で配合することで上記課題を解決できることを知見し、本発明を完成するに至った。
【００１０】
すなわち、本発明は、基材と、前記基材上に、多孔質層と、受容層とを有する熱転写受像シートであって、前記多孔質層が、中空粒子を含み、前記受容層が、アクリル系樹脂、親水性バインダー、およびワックス添加剤を含み、前記ワックス添加剤が、ノニオン性乳化剤により乳化されたパラフィンワックスを含む、熱転写受像シートを提供するものである。
【発明の効果】
【００１１】
本発明の熱転写受像シートによれば、印画時の離型性を向上させながら、作製した印画物の濃度向上および／または耐光性向上を実現することができ、さらに一定期間保存後であっても離型性を維持できる。
【発明を実施するための形態】
【００１２】
熱転写受像シート
本発明の熱転写受像シートは、基材と、該基材上に、多孔質層と、受容層とをこの順に有するものである。好ましい態様では、熱転写受像シートは中間層や離型層等のその他の層をさらに有してもよい。
【００１３】
基材
本発明における基材は、受像層を保持するという役割を有するとともに、熱転写時には熱が加えられるため、過熱された状態でも取り扱い上支障のない程度の機械的強度を有する材料であることが好ましい。
【００１４】
このような基材の材料としては、例えば、コンデンサーペーパー、グラシン紙、硫酸紙、またはサイズ度の高い紙、合成紙（ポリオレフィン系、ポリスチレン系）、上質紙、アート紙、コート紙、キャストコート紙、壁紙、裏打用紙、合成樹脂又はエマルジョン含浸紙、合成ゴムラテックス含浸紙、合成樹脂内添紙、板紙等、セルロース繊維紙、あるいはポリエステル、ポリアクリレート、ポリカーボネート、ポリウレタン、ポリイミド、ポリエーテルイミド、セルロース誘導体、ポリエチレン、エチレン−酢酸ビニル共重合体、ポリプロピレン、ポリスチレン、アクリル、ポリ塩化ビニル、ポリ塩化ビニリデン、ポリビニルアルコール、ポリビニルブチラール、ナイロン、ポリエーテルエーテルケトン、ポリサルフォン、ポリエーテルサルフォン、テトラフルオロエチレン、パーフルオロアルキルビニルエーテル、ポリビニルフルオライド、テトラフルオロエチレン・エチレン、テトラフルオロエチレン・ヘキサフルオロプロピレン、ポリクロロトリフルオロエチレン、ポリビニリデンフルオライド等のフィルムが挙げられ、また、これらの合成樹脂に白色顔料や充填剤を加えて成膜した白色不透明フィルムも使用でき、特に限定されない。また、上記基材の任意の組み合わせによる積層体も使用できる。代表的な積層体の例として、セルロース繊維紙と合成紙或いはセルロース合成紙とプラスチックフィルムとの合成紙が挙げられる。本発明においては、市販の基材を用いることもでき、例えば、ＲＣペーパー（三菱製紙（株）製、商品名：ＳＴＦ−１５０）等が好ましい。
【００１５】
多孔質層
本発明における多孔質層は、熱転写による画像形成時に加えられた熱が、基材等への伝熱によって損失されることを防止できる断熱性を有するものである。また、多孔質層は、中空粒子を含むものであり、親水性バインダーやその他の添加剤をさらに含んでもよい。
【００１６】
中空粒子
本発明で用いる中空粒子の平均粒子径は、好ましくは０．１〜１０μｍ、より好ましくは０．３〜５μｍである。中空粒子の平均粒子径が、上記範囲程度であれば、断熱性およびクッション性を多孔質層に与えることができる。また、中空粒子の平均中空率は、好ましくは２０％以上、より好ましくは３０〜８０％である。中空粒子の平均中空率が、上記範囲程度であれば、断熱性およびクッション性を多孔質層に与えることができる。本発明においては、市販の中空粒子を用いることもでき、例えば、ＡＦ−１０５５、ＨＰ−９１、およびローペイクＳＥ（ロームアンドハース社製）、ならびにＭＨ−５０５５（日本ゼオン)等が好ましい。
【００１７】
なお、上記の「平均粒子径」は、以下のようにして求められる。中空粒子を水中に分散させてなる水分散体を調整し、この中空粒子の水分散体のものを乾燥させて乾燥体となし、その後に透過型電子顕微鏡（日立ハイテクノロジーズ社製）にて乾燥体における中空粒子をなす粒子（１００個）を観察して、個々の粒子についてその外面側の直径（外径）を計測し、それらの値を平均して平均粒子径とした。また、「平均中空率」は以下のようにして求めることができる。中空粒子を水中に分散させてなる水分散体を調整し、この中空粒子の水分散体のものを乾燥させて乾燥体となし、その後に透過型電子顕微鏡（日立ハイテクノロジーズ社製）にて乾燥体中における中空粒子をなす粒子（１００個）を観察して、個々の粒子についてその内面側の直径（内径）を計測し、それらの値を平均して平均粒子内径とした。そして、平均粒子内径から中空部の体積を定めるとともに、その値を上記平均粒子径から粒子の見掛けの体積で除して１００を乗じることで平均中空率を算出した。
【００１８】
受容層
本発明における受容層は、熱転写による画像形成時に熱転写インクシートから転写される昇華性染料を受容するとともに、受容した昇華性染料を受容層に保持することで、受容層の面に画像を形成かつ維持することができる。また、受容層は、アクリル系樹脂、親水性バインダー、およびワックス添加剤を含むものであり、離型剤およびその他の添加剤をさらに含んでもよい。本発明では、アクリル系樹脂と、特定のワックス添加剤とを用いることで、印画時の離型性を向上し、作製した印画物の濃度および／または耐光性を向上させることができる。
【００１９】
アクリル系樹脂
本発明において、アクリル系樹脂とは、アクリル酸またはメタクリル酸のモノマーの重合体もしくはその誘導体、アクリル酸エステルまたはメタクリル酸エステルのモノマーの重合体もしくはその誘導体、アクリル酸またはメタクリル酸のモノマーと他のモノマーとの共重合体もしくはその誘導体、およびアクリル酸エステルまたはメタクリル酸エステルのモノマーと他のモノマーとの共重合体もしくはその誘導体を含むものである。  
【００２０】
本発明の好ましい態様によれば、アクリル系樹脂は、アクリル酸エステルまたはメタクリル酸エステルのモノマーと他のモノマーとの共重合体もしくはその誘導体であるのが好ましい。アクリル酸エステルまたはメタクリル酸エステルのモノマーとしては、例えば、アルキルアクリレートおよびアルキルメタクリレート等、好ましくは、メチルアクリレート、メチルメタクリレート、エチルアクリレート、エチルメタクリレート、ブチルアクリレート、ブチルメタクリレート、ラウリルアクリレート、およびラウリルメタクリレート等を挙げることができる。他のモノマーとしては、例えば、芳香族炭化水素、アリール基含有化合物、アミド基含有化合物、および塩化ビニル等、好ましくは、スチレン、ベンジルスチレン、フェノキシエチルメタクリレート、アクリルアミド、およびメタクリルアミド等を挙げることができる。本発明においては、アルキルアクリレートまたはアルキルメタクリレートと、芳香族炭化水素、アリール基含有化合物、およびアミド基含有化合物からなる群から選択される少なくとも１種の他のモノマーとの共重合体もしくはその誘導体を用いることが特に好ましい。上記のようなモノマーを共重合させることで、濃度および離型性を向上させることができる。なお、２種以上のアクリル系樹脂を混合して用いてもよい。
【００２１】
親水性バインダー
本発明の好ましい態様によれば、受容層に含まれる親水性バインダーとしては、ゼラチンおよびその誘導体、ポリビニルアルコール、ポリエチレンオイキサイド、ポリビニルピロリドン、プルラン、カルボキシメチルセルロース、ヒドロキシエチルセルロース、デキストラン、デキストリン、ポリアクリル酸およびその塩、寒天、κ−カラギーナン、λ−カラギーナン、ι−カラギーナン、カゼイン、キサンテンガム、ローカストビーンガム、アルギン酸、ならびにアラビアゴムを挙げることができ、特にゼラチンが好ましい。このような親水性バインダーを用いることで、受容層と接する層との層間接着性を向上させることができる。特に、水系塗布および同時重層塗布方式により各層を形成する場合には、ゼラチンを用いることで、各塗工液の粘度を所望の範囲に調整し、所望の膜厚を得ることができる。本発明においては、市販のゼラチンを用いることもでき、例えば、ＲＲ、Ｒ、およびＣＬＶ（新田ゼラチン（株）製）等が好ましい。
【００２２】
ワックス添加剤
本発明における受容層に含まれるワックス添加剤は、パラフィンワックスを含むものである。本発明において、パラフィンワックスとは、天然のパラフィンワックスならびにその精製物および誘導体を含み、添加剤等により改質されたものも含むものである。パラフィンワックスの融点は、好ましくは４０〜１０５℃であり、より好ましくは４０〜９０℃であり、さらに好ましくは４０〜７５℃である。また、ワックス添加剤としては、パラフィンワックスをノニオン性乳化剤により乳化させたエマルジョン型のものを用いることが好ましく、乳化方法は公知の方法を用いることができる。なお、受容層中のパラフィンワックスの含有量は、アクリル系樹脂および親水性バインダーの総固形分質量に対して、好ましくは５〜４５質量％、より好ましくは５〜３５質量％、さらに好ましくは５〜２５質量％である。パラフィンワックスの含有量が上記範囲程度であれば、印画時の離型性を維持しながら、作製した印画物の濃度および／または耐光性をより向上させることができる。また、パラフィンワックスを用いることで、熱転写受像シートの作製に用いる受容層形成塗工液の安定性を向上させることができる。そのため、受容層形成塗工液の保存性が向上し、製造工程におけるコストを改善することができる。
【００２３】
乳化剤
本発明においては、パラフィンワックスをノニオン性乳化剤により乳化することが好ましい。ノニオン性乳化剤としては、例えば、ソルビタンモノパルミテート、ソルビタンモノオレエート、ソルビタンモノステアレート等のソルビタン脂肪酸エステル類、ポリオキシエチレンソルビタンモノラウレート、ポリオキシエチレンソルビタンモノオレエート、ポリオキシエチレンソルビタンモノステアレート等のポリオキシアルキレン脂肪酸エステル類、ポリオキシエチレンラウリルエーテル、ポリオキシエチレンセチルエーテル、ポリオキシエチレンステアリルエーテル等のポリオキシアルキレンエーテル類、ポリキシエチレンオクチルフェニルエーテル、ポリオキシエチレンノニルフェニルエーテル等のポリオキシアルキレンアルキルアリルエーテル類、およびポリオキシエチレン・ポリオキシプロピレンブロック共重合体等が挙げられる。これらのノニオン性乳化剤は二種以上を組み合わせて用いても良い。ノニオン性乳化剤は、イオン性がないため、印画の際の熱転写シートと熱転写受像シートとの剥離において、離型性を悪化させる効果が小さいと考えられる。このため、一定期間保存後であっても、熱転写受像シートの離型性を維持することができる。
【００２４】
離型剤
本発明における受容層に含まれる離型剤としては、シリコーンオイル（反応硬化型シリコーンを含む）、リン酸エステル系可塑剤、およびフッ素系化合物を挙げることができ、特にシリコーンオイルが好ましい。シリコーンオイルとしては、ジメチルシリコーン等の各種の変性シリコーンを用いることができる。具体的には、アミノ変性シリコーン、エポキシ変性シリコーン、アルコール変性シリコーン、ビニル変性シリコーン、ウレタン変性シリコーン等を用い、これらを混合したり、各種の反応を用いて重合させて用いることもできる。また、２種以上の離型剤を混合して用いてもよい。このような離型剤を用いることで、印画時に熱転写インクシートと熱転写受像シートの受容層との融着および印画感度低下などの問題を改善することができる。
【００２５】
本発明においては、ポリエーテル変性シリコーン型の離型剤を用いることが特に好ましい。ポリエーテル変性シリコーン型の離型剤を２種以上用いてもよく、その他の離型剤と併用しても良い。なお、受容層中の離型剤の含有量は、アクリル系樹脂および親水性バインダーの総固形分質量に対して、好ましくは、５〜１５質量％である。離型剤の含有量が上記範囲程度であれば、熱転写インクシートと熱転写受像シートの受容層との融着および印画感度低下などの問題を改善することができる。本発明においては、市販の離型剤を用いることもでき、例えば、ＫＦ６１５ＡおよびＫＦ３５２Ａ（信越化学工業（株）製）、ならびにＦＺ−２１０１（東レダウコーニング（株）製）等が好ましい。
【００２６】
離型層
本発明においては、上記の離型剤を受容層に添加せず、受容層上に別途離型層として設けても良い。
【００２７】
中間層
本発明においては、多孔質層と受容層の間に少なくとも１層の中間層を設けてもよい。中間層を設けることで、耐溶剤、高温／高湿下での画像保存時の染料拡散バリア、層間接着、白色付与、基材のギラつき感／ムラの隠蔽、および帯電防止等の機能を付加するこができる。中間層の形成手段としては公知の手段を用いることができ、例えば、中間層に、蛍光増白剤、無機微粒子、中空微粒子、および導電性フィラーやポリアニリンスルホン酸のような有機導電材等を添加する方法が挙げられる。
【００２８】
熱転写受像シートの製造方法
本発明の熱転写受像シートの製造には、公知の製造方法を用いることができる。熱転写受像シートの各層の塗布には、ロールコート、バーコート、グラビアコート、グラビアリバースコート、ダイコート、スライドコート、およびカーテンコート等の公知の方法を用いることができ、スライドコートやカーテンコート等の複数の層を同時重層塗布できる方法が好ましい。本発明においては、多孔質層から受容層間を構成する全ての層を、水系塗布および同時重層塗布方式により形成することが特に好ましい。このような製造方法により、熱転写受像シートの各層の層間接着性の向上やコスト改善等の効果が得られる。
【００２９】
熱転写インクシート
本発明の熱転写受像シートと共に用いる熱転写インクシートは、基材上に熱拡散性色素を含むインク層を有するものである。このようなものであれば、公知の熱転写インクシートでよく、特に限定されるものではない。
【００３０】
画像形成方法
本発明の熱転写受像シートを用いる画像形成方法においては、熱転写受像シートと、熱拡散性色素を含有する熱転写インクシートとを重ね合わせて、記録信号に応じて加熱することにより、該熱転写インクシートが含有する熱拡散性色素を、該熱転写受像シートに転写することにより画像形成することできる。
【００３１】
このような画像形成方法で用いることのできる熱転写記録装置としては、公知のものを用いることができ、特に限定されない。本発明においては、市販の熱転写記録装置を用いることができ、例えば、昇華型熱転写プリンター（ＡＬＴＥＣＨ  ＡＤＳ社製、型式：ＭＥＧＡＰＩＸＥＬIII）が挙げられる。
【実施例】
【００３２】
以下に、実施例と比較例を挙げて本発明をさらに具体的に説明するが、本発明は以下の実施例に限定解釈されるものではない。なお、表記の重量部は固形分で記載し、必要に応じて純水にて希釈した。
【００３３】
試料の調製（スチレン−アクリル系共重合体の調製）
アクリル系樹脂として用いるスチレン−アクリル系共重合体を下記の方法により調製した。まず、５００ｍＬ（リットル）三角フラスコに、共重合体形成モノマーとして、スチレン１３６ｇ、メチルアクリレート２２ｇ、ラウリルアクリレート３４ｇ、アクリルアミド２ｇ、およびアクリル酸２ｇと、乳化剤としてアクアロンＨＳ−１０（第一工業製薬（株）製）１．９ｇとを入れ、攪拌および混合して、モノマーＡを得た。次に、１Ｌ三口フラスコに蒸留水２００ｇを入れて８０℃まで加熱し、モノマーＡを全量の約２０％程度加え、１０分間攪拌した。続いて、純水２０ｇに溶解させた過硫酸アンモニウム０．４ｇを加えて１０分間攪拌した後、残り約８０％のモノマーＡを滴下ロートにて３時間かけて滴下し、さらに１５時間攪拌した。その後、室温まで冷却し、＃１５０メッシュ（日本特殊織物（株）、商品名：ＴＮＯ１５０Ｓ）を用いてろ過して、エマルジョンを得た。これに、水酸化マグネシウムのアンモニア水溶液（固形分２０％）をエマルジョンのアクリル酸と当量となるように添加して、エマルジョン１を得た。
【００３４】
実施例１
熱転写受像シート１の作製
基材シートとしてＲＣペーパー（三菱製紙（株）製、商品名：ＳＴＦ−１５０）を用い、下記組成の多孔質層形成用塗工液１および受容層形成用塗工液１を４０℃にそれぞれ加熱し、スライドコーティングを用いて、乾燥時の厚みがそれぞれ１２μｍ、４μｍとなるように塗布し、５℃にて３０秒間冷却した後、５０℃にて２分間乾燥し、熱転写受像シート１（層構成：基材／多孔質層／受容層）を得た。
【００３５】
多孔質層形成用塗工液１の組成
・ＡＦ−１０５５（中空粒子、平均粒子径１μｍ、平均中空率５５％、ロームアンドハース社製）                                                              ６５重量部
・ＲＲ（ゼラチン、新田ゼラチン（株）製）                              ３５重量部
この液に対し、ジオクチルスルホコハク酸ナトリウムを０．０４重量部添加した。
【００３６】
受容層形成用塗工液１の組成
・エマルジョン１                                                      ９０重量部
・ＲＲ（ゼラチン、新田ゼラチン（株）製）                              １０重量部
・ＫＦ６１５Ａ（シリコーン系離型剤、信越化学工業（株）製）            １０重量部
・パラフィンワックス１（Ｑ−１５５、中京油脂（株）製、乳化剤：ノニオン性）
５重量部
この液に対し、ジオクチルスルホコハク酸ナトリウムを０．２重量部添加した。
【００３７】
実施例２
熱転写受像シート２の作製
受容層形成用塗工液の組成を下記のとおりとした以外は、実施例１と同様にして受容層形成用塗工液２を調製して、熱転写受像シート２を作製した。
受容層形成用塗工液２の組成
・エマルジョン１                                                      ９０重量部
・ＲＲ（ゼラチン、新田ゼラチン（株）製）                              １０重量部
・ＫＦ６１５Ａ（シリコーン系離型剤、信越化学工業（株）製）            １０重量部
・パラフィンワックス１（Ｑ−１５５、中京油脂（株）製、乳化剤：ノニオン性）
１０重量部
この液に対し、ジオクチルスルホコハク酸ナトリウムを０．２重量部添加した。
【００３８】
実施例３
熱転写受像シート３の作製
受容層形成用塗工液の組成を下記のとおりとした以外は、実施例１と同様にして受容層形成用塗工液３を調製して、熱転写受像シート３を作製した。
受容層形成用塗工液３の組成
・エマルジョン１                                                      ９０重量部
・ＲＲ（ゼラチン、新田ゼラチン（株）製）                              １０重量部
・ＫＦ６１５Ａ（シリコーン系離型剤、信越化学工業（株）製）            １０重量部
・パラフィンワックス１（Ｑ−１５５、中京油脂（株）製、乳化剤：ノニオン性）
１０重量部
この液に対し、ジオクチルスルホコハク酸ナトリウムを０．２重量部添加した。
【００３９】
実施例４
熱転写受像シート４の作製
受容層形成用塗工液の組成を下記のとおりとした以外は、実施例１と同様にして受容層形成用塗工液４を調製して、熱転写受像シート４を作製した。
受容層形成用塗工液４の組成
・エマルジョン１                                                      ９０重量部
・ＲＲ（ゼラチン、新田ゼラチン（株）製）                              １０重量部
・ＫＦ６１５Ａ（シリコーン系離型剤、信越化学工業（株）製）            １０重量部
・パラフィンワックス２（Ｑ−１５６、中京油脂（株）製、乳化剤：ノニオン性）
１０重量部
この液に対し、ジオクチルスルホコハク酸ナトリウムを０．２重量部添加した。
【００４０】
比較例１
熱転写受像シート５の作製
受容層形成用塗工液の組成を下記のとおりとした以外は、実施例１と同様にして受容層形成用塗工液５を調製して、熱転写受像シート５を作製した。
受容層形成用塗工液５の組成
・エマルジョン１                                                      ９０重量部
・ＲＲ（ゼラチン、新田ゼラチン（株）製）                              １０重量部
・ＫＦ６１５Ａ（シリコーン系離型剤、信越化学工業（株）製）            １０重量部
・パラフィンワックス３（Ｑ−１５２、中京油脂（株）製、乳化剤：アニオン性）
１０重量部
この液に対し、ジオクチルスルホコハク酸ナトリウムを０．２重量部添加した。
【００４１】
比較例２
熱転写受像シート６の作製
受容層形成用塗工液の組成を下記のとおりとした以外は、実施例１と同様にして受容層形成用塗工液６を調製して、熱転写受像シート６を作製した。
受容層形成用塗工液６の組成
・エマルジョン１                                                      ９０重量部
・ＲＲ（ゼラチン、新田ゼラチン（株）製）                              １０重量部
・ＫＦ６１５Ａ（シリコーン系離型剤、信越化学工業（株）製）            １０重量部
・パラフィンワックス４（Ｑ−１５４、中京油脂（株）製、乳化剤：バインダー）
１０重量部
この液に対し、ジオクチルスルホコハク酸ナトリウムを０．２重量部添加した。
【００４２】
比較例３
熱転写受像シート７の作製
受容層形成用塗工液の組成を下記のとおりとした以外は、実施例１と同様にして受容層形成用塗工液７を調製して、熱転写受像シート７を作製した。
受容層形成用塗工液７の組成
・エマルジョン１                                                      ９０重量部
・ＲＲ（ゼラチン、新田ゼラチン（株）製）                              １０重量部
・ＫＦ６１５Ａ（シリコーン系離型剤、信越化学工業（株）製）            １０重量部
・カルナバワックス１（Ｑ−１６０、中京油脂（株）製、乳化剤：ノニオン性）
１０重量部
この液に対し、ジオクチルスルホコハク酸ナトリウムを０．２重量部添加した。
【００４３】
比較例４
熱転写受像シート８の作製
受容層形成用塗工液の組成を下記のとおりとした以外は、実施例１と同様にして受容層形成用塗工液８を調製して、熱転写受像シート８を作製した。
受容層形成用塗工液８の組成
・エマルジョン１                                                      ９０重量部
・ＲＲ（ゼラチン、新田ゼラチン（株）製）                              １０重量部
・ＫＦ６１５Ａ（シリコーン系離型剤、信越化学工業（株）製）            １０重量部
・カルナバワックス２（Ｑ−１５７、中京油脂（株）製、乳化剤：アニオン性）
１０重量部
この液に対し、ジオクチルスルホコハク酸ナトリウムを０．２重量部添加した。
【００４４】
比較例５
熱転写受像シート９の作製
受容層形成用塗工液の組成を下記のとおりとした以外は、実施例１と同様にして受容層形成用塗工液９を調製して、熱転写受像シート９を作製した。
受容層形成用塗工液９の組成
・エマルジョン１                                                      ９０重量部
・ＲＲ（ゼラチン、新田ゼラチン（株）製）                              １０重量部
・ＫＦ６１５Ａ（シリコーン系離型剤、信越化学工業（株）製）            １０重量部
・カルナバワックス３（Ｑ−１５９、中京油脂（株）製、乳化剤：バインダー）
１０重量部
この液に対し、ジオクチルスルホコハク酸ナトリウムを０．２重量部添加した。
【００４５】
比較例６
熱転写受像シート１０の作製
受容層形成用塗工液の組成を下記のとおりとした以外は、実施例１と同様にして受容層形成用塗工液１０を調製して、熱転写受像シート１０を作製した。
受容層形成用塗工液１０の組成
・エマルジョン１                                                      ９０重量部
・ＲＲ（ゼラチン、新田ゼラチン（株）製）                              １０重量部
・ＫＦ６１５Ａ（シリコーン系離型剤、信越化学工業（株）製）            １０重量部
この液に対し、ジオクチルスルホコハク酸ナトリウムを０．２重量部添加した。
【００４６】
熱転写受像シートの評価
上記の実施例および比較例で作製した熱転写受像シートに付いて、（１）離型性評価、（２）画像濃度評価、および（３）耐光性評価を行った。（１）離型性評価および（２）画像濃度評価については、促進試験として、印画前に６０℃環境下に９６時間放置したサンプル（保存後サンプル）についても同様の評価を行った。また、熱転写受像シートの作製に用いた受容層形成塗工液の安定性についても評価（４）を行った。
【００４７】
（１）離型性評価（印画可能か否かの評価）
あらかじめヘッド温度が３５℃となるまで暖めた昇華型熱転写プリンター（ＡＬＴＥＣＨ  ＡＤＳ社製、型式：ＭＥＧＡＰＩＸＥＬIII）にて、作製した熱転写受像シートに黒ベタ画像を印画し、その際に剥離音が聞こえるかどうかを官能評価した。
・評価基準
○：剥離音が聞こえなかった。
△：小さな剥離音が聞こえた。
×：大きな剥離音が聞こえた。
××：印画できず、リボンと受像紙の貼りつきが発生した。
【００４８】
（２）画像濃度評価
昇華型熱転写プリンター（ＡＬＴＥＣＨ  ＡＤＳ社製、型式：ＭＥＧＡＰＩＸＥＬIII）にて、作製した熱転写受像シートに、ＲＧＢ値が１５×ｎ（ｎ＝０〜１７）の１８階調グラデーション画像を印画し、光学濃度計（グレタグマクベス社製ｓｐｅｃｔｒｏｌｉｎｏ）による光学反射濃度が最大となる値を測定した。
【００４９】
（３）耐光性評価
上記の印画条件で得られた印画物について、下記条件のキセノンフェードメーターにより耐光性の評価を行った。
（ｉ）耐光性評価の条件
・照射試験器：アトラス社製Ｃｉ４０００
・光源：キセノンランプ
・フィルター：内側＝ＣＩＲＡ
外側＝ソーダライム
・ブラックパネル温度：４５（℃）
・照射強度：１．２（Ｗ／ｍ2）―４２０（ｎｍ）での測定値
・照射エネルギー：３００（ｋＪ／ｍ2）−４２０（ｎｍ）での積算値
（ｉｉ）耐光性評価の方法
次に、上記の耐光性条件の照射前後の光学反射濃度の変化を、光学濃度計（グレタグマクベス社製ｓｐｅｃｔｒｏｌｉｎｏ）により測定し、照射前の光学反射濃度が１．０近傍のステップについて、Ｌ＊、ａ＊，ｂ＊を算出し、下記の色相変化式により色相変化（ΔＥ）を算出した。ΔＥは、数値が小さいほど耐光性が高いことを示すものである。
・分光測定器
測定器名：Ｇｒｅｔａｇ  Ｍａｃｂｅｔｈ社製ＳｐｅｃｔｒｏＬｉｎｏ 
光源：Ｄ６５ 
視野角：２° 
濃度測定用フィルター：ＡＮＳＩ  Ｓｔａｔｕｓ  Ａ 
・Ｌ＊、ａ＊、ｂ＊の説明
ＣＩＥ１９７６Ｌ＊ａ＊ｂ＊表色系に基づくものであり、Ｌ＊は明度を、ａ＊及びｂ＊は、知覚色度指数を表す。
［式１］
・色相変化式
Δａ＝保存後のａ＊−保存前のａ＊
Δｂ＝保存後のｂ＊−保存前のｂ＊
としたとき、
ΔＥ＝（Δａの２乗＋Δｂの２乗）の平方根
【００５０】
（４）塗工液安定性評価
上記の実施例および比較例で用いた受容層形成塗工液１〜１０について、一定期間保存後の安定性を評価した。
（ｉ）安定性評価の条件
・保存期間：１日
・保存温度：４０℃
・保存状態：暗所で静置。
（ｉｉ）安定性評価の条件
○：塗工液の状態に変化がなかった。
×：塗工液に上澄みが生じた。
【００５１】
上記の各評価の結果を表１に示す。本発明の組成を満たす実施例１〜４の熱転写受像シートは、比較例１〜６の熱転写受像シートと比較して、促進試験を経た保存後サンプルであっても、離型性が維持されていることがわかる。また、実施例１〜４で用いた受容層形成塗工液は、比較例３〜５で用いた受容層形成塗工液と比較して、塗工液の安定性が向上していることがわかる。
【表１】
0005541566.tif 000002